(57)【要約】【課題】樹脂製の基材を使用しつつ、表面状態を良好に維持できる画像表示用導光板を提供する。【解決手段】光透過性を有する樹脂製の第一基板２１とホログラム層１０とを有する画像表示用導光板１は、第一基板２１のホログラム層１０が位置する側と反対側の面上に取り付けられたハードコートフィルム３０を備え、ハードコートフィルム３０が第一基板２１から剥離可能に取り付けられていることを特徴とする。【選択図】図１
2020126163.tif 000002
【特許請求の範囲】
【請求項１】
光透過性を有する樹脂製の基材とホログラム層とを有する画像表示用導光板であって、
前記基材の前記ホログラム層が位置する側と反対側の面上に取り付けられた、ハードコートフィルムを備え、
前記ハードコートフィルムが前記基材から剥離可能に取り付けられていることを特徴とする、
画像表示用導光板。
【請求項２】
前記ハードコートフィルムが前記基材に１枚だけ取り付けられている、
請求項１に記載の画像表示用導光板。
【請求項３】
前記ハードコートフィルムは、
前記基材に取り付けられた第一フィルムと、
前記第一フィルムに重ねて取り付けられた第二フィルムと、を有し、
前記第一フィルムと前記第二フィルムとの接触部位の少なくとも一方が離型性を有する、
請求項１に記載の画像表示用導光板。
【請求項４】
前記ハードコートフィルムが、有機・無機ハイブリッド系硬化性樹脂組成物からなるハードコート層を有する、請求項１に記載の画像表示用導光板。
【請求項５】
前記ハードコートフィルムの表面硬度がＪＩＳ  Ｋ５６００−５−４に基づく測定において２Ｈ以上である、請求項１に記載の画像表示用導光板。
【発明の詳細な説明】
【技術分野】
【０００１】
本発明は、画像表示用導光板に関する。
【背景技術】
【０００２】
ＡＲ（拡張現実）用の眼鏡型ディスプレイ等に使用される画像表示用導光板が開発されている。この導光板は、光透過性を有する２枚の基材間に、回折格子等を有するホログラム層が挟まれた基本構造を有する。基材としては、ガラスが一般的である。
【発明の概要】
【発明が解決しようとする課題】
【０００３】
導光板において、上述した基材を樹脂で形成することが検討されている。樹脂製の基材を使用することで、眼鏡型ディスプレイ等において軽量化が可能となるとともに、装着者の安全性を高められる。
ここで、樹脂製の基材は、ガラスよりも傷がつきやすいことが問題である。基材についた傷は、導光板の光学特性に影響を及ぼすが、樹脂はガラスに比べて屈折率が低いため、ガラスと比較して傷等の表面の変化が光学特性に及ぼす影響がより大きい。すなわち、画像表示用導光板に樹脂製の基材を用いる場合、表面状態を良好に維持する必要性が高い。
【０００４】
上記事情を踏まえ、樹脂製の基材を使用しつつ、表面状態を良好に維持できる画像表示用導光板を提供することを目的とする。
【課題を解決するための手段】
【０００５】
本発明は、光透過性を有する樹脂製の基材とホログラム層とを有する画像表示用導光板である。
この画像表示用導光板は、基材のホログラム層が位置する側と反対側の面上に取り付けられたハードコートフィルムを備え、ハードコートフィルムが基材から剥離可能に取り付けられていることを特徴とする。
【発明の効果】
【０００６】
本発明の画像表示用導光板は、樹脂製の基材を使用しつつ、表面状態を良好に維持できる。
【図面の簡単な説明】
【０００７】
【図１】本発明の第一実施形態に係る画像表示用導光板の層構成を示す模式図である。
【図２】本発明の第二実施形態に係る画像表示用導光板の層構成を示す模式図である。
【図３】第一実施形態に係るハードコートフィルムが２枚重ねられた状態を示す図である。
【図４】第二実施形態に係るハードコートフィルムが２枚重ねられた状態を示す図である。
【発明を実施するための形態】
【０００８】
本発明の一実施形態について説明する。
図１に、本実施形態に係る画像表示用導光板（以下、単に「導光板」と称する。）１の層構成を示す。
導光板１は、図１に示すように、ホログラム層１０と、ホログラム層１０を厚さ方向に挟む第一基板２１および第二基板２２の２枚の基材と、第一基板２１上に設けられたハードコートフィルム３０とを備えている。
【０００９】
第一基板２１および第二基板２２は、光透過性を有するシート状の樹脂製基材である。第一基板２１および第二基板２２の材質としては、アクリルが好適である。第一基板２１および第二基板２２の厚さは、例えば１ｍｍ前後とできる。
【００１０】
ホログラム層１０としては、公知の構成を適宜選択して使用できる。回折格子等の光学的構造は、導光する光の波長等を考慮して適宜決定されてよい。
【００１１】
ハードコートフィルム３０は、フィルム基材３１と、粘着層３２と、ハードコート層３３と、離型層３４とを有する。粘着層３２は、フィルム基材３１の第一面３１ａ上に設けられている。ハードコート層３３は、フィルム基材３１において、第一面３１ａと反対側の第二面３１ｂ上に設けられている。離型層３４は、ハードコート層３３上に設けられている。
ハードコートフィルム３０は、粘着層３２が第一基板２１に粘着することにより、第一基板２１から剥離可能に取り付けられている。
【００１２】
以下、ハードコートフィルム３０の各部について詳細に説明する。
（フィルム基材３１）
フィルム基材３１として、種々の有機高分子からなるフィルムまたはシートを用いることができる。例えば、ディスプレイ等の光学部材に通常使用される基材が挙げられ、透明性や光の屈折率等の光学特性、さらには耐衝撃性、耐熱性、耐久性などの各種特性を考慮して、ポリエチレン、ポリプロピレン等のポリオレフィン系、環状ポリオレフィン系、ポリエチレンテレフタレート、ポリエチレンナフタレート等のポリエステル系、トリアセチルセルロース、ジアセチルセルロース、セロファン等のセルロース系、６−ナイロン、６，６−ナイロン等のポリアミド系、ポリメチルメタクリレート等のアクリル系、ポリスチレン、ポリ塩化ビニル、ポリイミド、ポリビニルアルコール、ポリカーボネート、エチレンビニルアルコール等の有機高分子からなるものが用いられる。特に、ポリエチレンテレフタレート（ＰＥＴ）、ポリカーボネート（ＰＣ）、ポリメチルメタクリレート（ＰＭＭＡ）が材質として好ましい。
【００１３】
さらに、これらの有機高分子に公知の添加剤、例えば、紫外線吸収剤、赤外線吸収剤、可塑剤、滑剤、着色剤、酸化防止剤、難燃剤等を添加することによりフィルム基材３１に機能を付加させたものも使用できる。また、フィルム基材３１は前記の有機高分子から選ばれる１種または２種以上の混合物、または重合体からなるものでもよく、複数の層を積層させたものであってもよい。
フィルム基材３１は、複屈折率が小さく、透明性が良好であるこが好ましい。第一基材２１および第二基材２２の厚みは、５μｍ以上２００μｍ以下の範囲内にあることが好ましい。
【００１４】
（粘着層３２）
粘着層３２は、フィルム基材３１を小さい力で剥離可能に第一基板２１に接合する。粘着層３２は、第一基板２１において、ホログラム層１０に対向する面と反対側の面に接合される。
粘着層３２は、例えばゴム系粘着剤、ポリエステル系粘着剤、エポキシ系粘着剤、アクリル系粘着剤、シリコーン系粘着剤、ウレタン系粘着剤、ビニルアルキルエーテル系粘着剤、ポリビニルアルコール系粘着剤、ポリアクリルアミド系粘着剤、セルロース系粘着剤等の粘着剤から形成することができる。これらの中でも、紫外線硬化型や熱硬化型のアクリル系粘着剤が好ましい。
【００１５】
アクリル系粘着剤としては、（メタ）アクリル酸エステル系重合体（共重合体を含む意で、以下「アクリル酸エステル系（共）重合体」と称する。）をベース樹脂として用いた粘着剤組成物（以下、「本粘着剤組成物」と称する。）から形成されたものを挙げることができる。
ベース樹脂としての、アクリル酸エステル系（共）重合体は、これを重合するために用いるアクリルモノマーやメタクリルモノマーの種類、組成比率、さらには重合条件等を適宜選択することによって、ガラス転移温度（Ｔｇ）や分子量等の物性を適宜調整して調製することが可能である。
アクリル酸エステル（共）重合体を重合するために用いるアクリルモノマーやメタクリルモノマーとしては、例えば２−エチルヘキシルアクリレート、ｎ−オクチルアクリート、イソオクチルアクリレート、ｎ−ブチルアクリレート、エチルアクリレート、メチルメタクリレート、メチルアクリレート等を挙げることができる。また、ヒドロキシエチルアクリレート、アクリル酸、グリシジルアクリレート、アクリルアミド、アクリロニトリル、メタクリロニトリル、フッ素アクリレート、シリコーンアクリレートなどの親水基や有機官能基などを有するアクリルモノマーを上記アクリルモノマーと共重合させてもよい。
このほかにも、酢酸ビニルやアルキルビニルエーテル、ヒドロキシアルキルビニルエーテル等の各種ビニルモノマーも適宜重合に用いることができる。
これらのモノマーを用いた重合処理としては、溶液重合、乳化重合、塊状重合、懸濁重合などの公知の重合方法が採用可能であり、その際に重合方法に応じて熱重合開始剤や光重合開始剤などの重合開始剤を用いることによりアクリル酸エステル共重合体を得ることができる。
【００１６】
粘着層３２の厚みは、１μｍ〜５０μｍの範囲であることが好ましく、中でも１μｍ以上或いは３０μｍ以下であることがより好ましい。
フィルム基材３１に粘着層を形成する方法としては、リバースグラビアコート、ダイレクトグラビアコート、ロールコート、ダイコート、バーコート、カーテンコート等、従来公知の塗工方式を用いることができる。塗工方式に関しては「コーティング方式」（槇書店、原崎勇次著、１９７９年発行）に記載例がある。
粘着剤の乾燥方法は特に限定されないが、一般的に３０〜１６０℃で乾燥を行うとよい。また、粘着剤の硬化方法としては、前記粘着剤の組成等に応じて公知の方法を適宜選択すればよい。例えば、前記粘着剤が活性エネルギー線硬化型のものであれば、活性エネルギー線（可視光線、紫外線、Ｘ線、γ線）を照射することにより硬化させればよい。このとき、活性エネルギー線の照射量は粘着剤の特性に応じて適宜調整すればよいが、一般的には１０〜１００００ｍＪ／ｍ２で照射することが好ましい。
ハードコートフィルムを容易に剥離可能とする観点からは、粘着層３２の剥離強度は、１８０度方向の剥離を測定したとき（剥離速度５０ｍｍ／分）に、０．０１〜５０Ｎ／２０ｍｍ幅であることが好ましい。
【００１７】
（ハードコート層３３）
ハードコート層３３は、他の構造物との接触等による傷つきを十分防止できる程度の硬度を有する。このような硬度をＪＩＳ  Ｋ５６００−５−４に規定される鉛筆硬度（荷重７５０ｇ）で示すと、おおむねＨ以上である。したがって、ハードコート層の鉛筆硬度はＨ以上が好ましく、２Ｈ以上がより好ましい。
【００１８】
ハードコート層３３は、各種ハードコート剤を用いて形成される硬化物により形成できる。例えば、活性エネルギー線硬化性組成物、熱硬化性組成物を含有するハードコート剤を用いてハードコート層３３を形成できる。
ハードコート剤は、有機・無機ハイブリッド系材料であってもよい。
【００１９】
活性エネルギー線の照射により硬化物を形成する重合性モノマーや重合性オリゴマー等もハードコート層３３の材料とできる。重合性モノマー又は重合性オリゴマーとしては、例えば、分子中にラジカル重合性不飽和基を有する（メタ）アクリレートモノマー、又は、分子中にラジカル重合性不飽和基を有する（メタ）アクリレートオリゴマーが挙げられる。
分子中にラジカル重合性不飽和基を有する（メタ）アクリレートモノマー、又は、分子中にラジカル重合性不飽和基を有する（メタ）アクリレートオリゴマーとしては、例えば、ウレタン（メタ）アクリレート、ポリエステル（メタ）アクリレート、エポキシ（メタ）アクリレート、メラミン（メタ）アクリレート、ポリフルオロアルキル（メタ）アクリレート、シリコーン（メタ）アクリレート等のモノマー又はオリゴマーが挙げられる。これら重合性モノマー又は重合性オリゴマーは、１種又は２種以上を組み合わせて使用してもよい。これらの中では高い表面硬度などから、ウレタン（メタ）アクリレートが好ましい。
ウレタン（メタ）アクリレートは、例えば、ポリイソシアネート化合物と分子構造中に水酸基を一つ有する（メタ）アクリレート化合物とを反応させて得られるウレタン（メタ）アクリレート、ポリイソシアネート化合物と分子構造中に水酸基を一つ有する（メタ）アクリレート化合物とポリオール化合物とを反応させて得られるウレタン（メタ）アクリレートが例示される。
【００２０】
ハードコート層３３は、多官能（メタ）アクリレートの硬化物を含んでもよい。
多官能（メタ）アクリレートとしては、例えば、トリメチロールプロパントリ（メタ）アクリレート、トリプロピレングリコールジ（メタ）アクリレート、ジエチレングリコールジ（メタ）アクリレート、ジプロピレングリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、１，６−ヘキサンジオールジ（メタ）アクリレート、ネオペンチルグリコールジ（メタ）アクリレート、トリメチロールプロパントリ（メタ）アクリレート、ジトリメチロールプロパンテトラ（メタ）アクリレート、ジペンタエリスリトールペンタ（メタ）アクリレート、トリペンタエリスリトールオクタ（メタ）アクリレート、テトラペンタエリスリトールデカ（メタ）アクリレート、イソシアヌル酸トリ（メタ）アクリレート、イソシアヌル酸ジ（メタ）アクリレート、ポリエステルトリ（メタ）アクリレート、ポリエステルジ（メタ）アクリレート、ビスフェノールジ（メタ）アクリレート、ジグリセリンテトラ（メタ）アクリレート、アダマンチルジ（メタ）アクリレート、イソボロニルジ（メタ）アクリレート、ジシクロペンタンジ（メタ）アクリレート、トリシクロデカンジ（メタ）アクリレート、ジトリメチロールプロパンテトラ（メタ）アクリレートや、これらをＰＯ、ＥＯ、カプロラクトン等で変性したものが挙げられる。
これらの中でも表面硬度を好適に満たし得ることから、３〜６官能のものがより好ましく、例えば、ペンタエリスリトールトリアクリレート（ＰＥＴＡ）、ジペンタエリスリトールヘキサアクリレート（ＤＰＨＡ）、ペンタエリスリトールテトラアクリレート（ＰＥＴＴＡ）、ジペンタエリスリトールペンタアクリレート（ＤＰＰＡ）、トリメチロールプロパントリ（メタ）アクリレート、トリペンタエリスリトールオクタ（メタ）アクリレート、テトラペンタエリスリトールデカ（メタ）アクリレート等が好ましい。
【００２１】
ハードコート層３３の形成にあたり、物性を阻害しない範囲で架橋剤、重合開始剤、滑剤、可塑剤、有機粒子、無機粒子、防汚剤、酸化防止剤、触媒等の添加剤や、汚れや付着を防止するためのシリコーンやフッ素系などの添加剤をハードコート剤に添加してもよい。
また必要に応じて、ハードコート剤に溶媒を含有してもよい。前記溶媒としては、アルコール（メタノール、エタノール、プロパノール、イソプロパノール、ｎ−ブタノール、ｓ−ブタノール、ｔ−ブタノール、ベンジルアルコール、ＰＧＭＥ、エチレングリコール、ジアセトンアルコール）；ケトン（アセトン、メチルエチルケトン、メチルイソブチルケトン、シクロペンタノン、シクロヘキサノン、ヘプタノン、ジイソブチルケトン、ジエチルケトン、ジアセトンアルコール）；エステル（酢酸メチル、酢酸エチル、酢酸ブチル、酢酸ｎ−プロピル、酢酸イソプロピル、蟻酸メチル、ＰＧＭＥＡ）；脂肪族炭化水素（ヘキサン、シクロヘキサン）；ハロゲン化炭化水素（メチレンクロライド、クロロホルム、四塩化炭素）；芳香族炭化水素（ベンゼン、トルエン、キシレン）；アミド（ジメチルホルムアミド、ジメチルアセトアミド、ｎ−メチルピロリドン）；エーテル（ジエチルエーテル、ジオキサン、テトラヒドロフラン）；エーテルアルコール（１−メトキシ−２−プロパノール）；カーボネート（炭酸ジメチル、炭酸ジエチル、炭酸エチルメチル）等が挙げられる。これらの溶媒は、単独で用いられてもよく、２種類以上併用されてもよい。
【００２２】
ハードコート層３３の厚みは、１μｍ〜５０μｍが好ましく、２μｍ〜４０μｍがより好ましく、３μｍ〜２５μｍがさらに好ましい。ハードコート層３３の厚みがこの範囲を満たすことによって、第一基板２１の傷つきを効果的に防止することができ、ハードコートフィルム３０自体の傷つきも抑制できる。また、ハードコート層３３が形成される際、ハードコート剤の硬化収縮に起因したハードコートフィルムの反りの発生が抑制される。
【００２３】
フィルム基材３１にハードコート層３３を設ける手順は、概ね粘着層３３を設ける手順と同様とできる。塗工方法、乾燥方法、硬化方法についても、上述した各種手法を使用できる。
【００２４】
（離型層３４）
離型層３４は、ハードコートフィルムが製造時や保管時にロール状に巻かれる際に、重なるハードコートフィルムの粘着層を容易に剥離させる。
離型層３４は、例えばシリコーン樹脂、フッ素樹脂、アミノアルキド樹脂、ポリエステル樹脂、パラフィンワックス、アクリル樹脂、ウレタン樹脂、メラミン樹脂、尿素樹脂、尿素−メラミン系、セルロ−ス、ベンゾグアナミンなどの樹脂及び界面活性剤を単独またはこれらの混合物を主成分とした有機溶剤もしくは水に溶解させた塗料を、グラビア印刷法、スクリ−ン印刷法、オフセット印刷法などの通常の印刷法で、塗布及び乾燥させて形成することができる。なお、熱硬化性樹脂、紫外線硬化性樹脂、電子線硬化性樹脂、放射線硬化性樹脂など硬化性塗膜は、硬化させて形成することができる。
特にシリコーンやフッ素化合物、アルキド樹脂系剥離処理剤等による剥離処理を施すのが好ましい。
【００２５】
ハードコートフィルム３０は導光板１を通して視る周囲の実像や、導光板に表示される画像の視認性に影響するため、所定の光学特性を有することが好ましい。一例として、０．５ｍｍ厚のソーダライムガラスに挟持した場合に、下記（１）を満たすことが好ましく、下記（２）及び（３）を満たすことがより好ましい。
（１）レターデーション値が０ｎｍ〜１００ｎｍの範囲内
（２）ＪＩＳ  Ｋ７３６１−１に準じて測定した全光線透過率が８５％以上
（３）ＪＩＳ  Ｋ７１３６に準じて測定したヘイズ値が５％以下
【００２６】
本実施形態の導光板１においては、第一基板２１に取り付けられたハードコートフィルム３０が第一基板２１の傷つき等を防止し、第一基板２１の光学特性を好適に維持する。ハードコートフィルム３０は、ハードコート層３３を備えるため、自身も傷つきにくい。さらに、粘着層３２が第一基板２１に剥離可能に粘着しているため、ハードコートフィルム３０が傷ついた場合は、傷ついたハードコートフィルムを容易に第一基板２１から剥がして、傷ついていない別のハードコートフィルムと交換することができる。
【００２７】
本発明の第二実施形態について、図を参照して説明する。以降の説明において、既に説明したものと共通する構成については、同一の符号を付して重複する説明を省略する。
【００２８】
本実施形態に係るハードコートフィルム１３０を図２に示す。ハードコートフィルム１３０は、粘着層３２と、ハードコート層３３と、離型層３４とを備えており、フィルム基材３１を備えない構成を有する。
【００２９】
ハードコートフィルム１３０の製造手順の一例を以下に示す。
離型処理が施された樹脂フィルムの離型処理面上に離型層３４となる塗料とハードコート層３３となるハードコート剤を順に塗布し、樹脂フィルム上に離型層３４およびハードコート層３３を形成する。次に、ハードコート層３３上に粘着層３２となる粘着剤組成物を塗布して粘着層３２を形成する。最後に樹脂フィルムを剥離すると、ハードコートフィルム１３０が完成する。
他の構成として、片面に離型処理が施された樹脂フィルムの非処理面に上述の手順でハードコート層３３および粘着層３２を形成し、樹脂フィルムを離型層３４とすることもできる。
【００３０】
ハードコートフィルム１３０の使用態様や機能は、第一実施形態のハードコートフィルム３０と概ね同様であり、同様の効果を奏する。加えて、導光板上にフィルムを貼り合わせているので、導光板が破損したときに、破片が飛散することを防止する効果もある。
【００３１】
各実施形態のハードコートフィルムは、複数枚重ねられた状態で第一基板２１に取り付けられてもよい。２枚重ねられたハードコートフィルム３０を図３に、２枚重ねられたハードコートフィルム１３０を図４に、それぞれ示す。いずれの場合も、重ねられた２枚のハードコートフィルムの接触部位には離型層３４が存在するため、上側に位置するハードコートフィルム３０Ｂ、１３０Ｂ（第二フィルム）を下側に位置するハードコートフィルム３０Ａ、１３０Ａ（第一フィルム）から容易に剥離できる。
ハードコートフィルムをこのような構成にすると、最表面に位置するハードコートフィルムが傷ついた等の際に剥がすだけで、傷ついていないその下のハードコートフィルムが新たな最表面となる。したがって、傷ついたハードコートフィルムを除去した後に他のハードコートフィルムを取り付ける必要がなく、導光板の表面状態の維持を簡便に行える。
この構成において、重ねるハードコートフィルムの枚数は図示した２枚には限られず、３枚以上であってもよい。
【００３２】
複数枚重ねられた状態のハードコートフィルムを得る方法には特に制限はない。例えば、一枚のハードコートフィルムに他のハードコートフィルムを貼り合わせる方法や、ハードコートフィルムをロール状に巻き取った後で切り出す等の方法を例示できる。
さらに、複数枚のハードコートフィルムに相当する層を一度に形成する方法も採用できる。この場合、連続積層した全ての層を未硬化の状態で積層した後に活性エネルギー線で硬化する方法、下層を活性エネルギー線にて硬化、あるいは半硬化させた後に上層を塗布し、再度活性エネルギー線で硬化する方法、それぞれの層を離型フィルムやベースフィルムに塗布した後、未硬化あるいは半硬化の状態で層同士を貼り合わせる方法等の公知の方法を適用可能であるが、層間の密着性を高める観点から、未硬化の状態で積層した後に活性エネルギー線で硬化する方法が好ましい。未硬化の状態で積層する方法としては、下層を塗布した後に上層を重ねて塗布する逐次塗布や、多重スリットから同時に２層以上の層を重ねて塗布する同時多層塗布等の公知の方法を適用可能であるが、この限りではない。
【００３３】
本発明の各実施形態に係る導光板について、実施例および比較例を用いてさらに説明する。本発明の技術的範囲は、下記実施例の記載によって何ら限定されない。
【００３４】
（実施例１）
（第一基板および第二基板の準備）
６０ｍｍ×６０ｍｍ×１ｍｍ（厚さ）に加工した２枚のアクリル樹脂板（三菱ケミカル社製）を、セミクリーンＭ−Ｌ０（横浜油脂工業株式会社製）の５％界面活性剤水溶液に浸漬させた状態で５分間超音波洗浄を行う。その後、超純水に浸漬させた状態で５分間超音波洗浄を行う。さらに、超純水によるすすぎを行い、風乾後１００℃のオーブンで窒素雰囲気下にて乾燥させる。その後、風乾した基板をＵＶオゾン洗浄機にて１分間、ＵＶオゾン洗浄を行って第一基板および第二基板とする。
【００３５】
（ホログラム層の形成）
ホログラム層は、各実施例および各比較例に共通である。ホログラム層の材料としては、ビスフェノール系エポキシ樹脂（重合度ｎ＝１０．８、エポキシ当量：１７５０−２２００、三菱ケミカル社製  商品名ｊＥＲ１００７）１００重量部、トリエチレングリコールジアクリレート５０重量部および４、４’−ビス（ｔｅｒｔ−ブチルフェニル）ヨードニウムヘキサフルオロフォスフェート５重量部、３，３’−カルボニルビス（７−ジエチルアミノ）クマリン０．５重量部を２−ブタノン１００重量部に混合溶解してホログラム用の感光材料として用いる。
第二基板の周縁部に、幅５ｍｍ、厚さ５μｍのシール層を塗布する。シール層に囲まれた５０ｍｍ×５０ｍｍの開口部に、ホログラム層となる上記感光材料を、乾燥後厚みが５μｍとなるようにスピンコートで塗布する。上記感光材料の乾燥後に、第一基板を積層し、減圧下にてプレス貼合（絶対圧５ｋＰａ、温度７０℃、プレス圧０．０４ＭＰａ）する。
上記感光材料が封入された第一基板および第二基板を２０℃に保ちつつ、２つのレーザー光を照射する。それぞれレーザー光の照射角度や強度を調整することにより、その干渉による干渉縞を形成し、上記感光材料に所望の回折格子を記録してホログラム層を形成する。
【００３６】
（ハードコートフィルムの準備）
フィルム基材として、三菱ケミカル社製：ポリエチレンテレフタレート２軸延伸フィルム（製品名「ダイアホイルＴ６１２タイプ」、厚み：５０μｍ）を準備する。
有機・無機ハイブリッド系紫外線硬化性樹脂組成物（ＭＯＭＥＮＴＩＶＥ社製  ＵＶＨＣ７８００Ｇ、反応性官能基を有する無機シリカ含有量：３０〜４０質量％）を用いて、ハードコート層形成用の硬化性組成物を調製する。この組成物が硬化した硬化樹脂層の屈折率は１．５４である。
フィルム基材の第二面に、硬化性組成物をバーコーターで乾燥後膜厚が３μｍとなるように塗布し、９０℃で１分加熱して乾燥させる。その後、高圧水銀ランプ（８０Ｗ／ｃｍ２）を使用し、積算光量で４００ｍJ／ｃｍ２の紫外線を照射してハードコート層を形成する。
【００３７】
次に、ハードコート層上に、下記組成の離型層形成用塗液を塗布し、乾燥させて離型層を形成する。得られた離型層の厚みは、５００ｎｍである。
・離型剤  長鎖アルキル基含有アルキド樹脂（日立化成（株）製  「テスファイン」３０３）  １０質量部（固形分換算）
・酸触媒  ｐ−トルエンスルホン酸（日立化成（株）製  「ドライヤー」９００）  ０．１２質量部（固形分換算）
・溶媒  トルエン  ４５質量部
【００３８】
次に、フィルム基材の第一面に、粘着剤形成用組成物を、乾燥後膜厚が０．５μｍとなるように塗布し、乾燥して粘着層を形成する。
粘着剤形成用組成物は以下のように調製する。
アクリル系共重合体からなる粘着剤溶液（綜研化学社製  ＳＫダイン１８８２、固形分濃度約１７％）１ｋｇに対し、イソシアネート系架橋剤（綜研化学社製  Ｌ−４５）１．８５ｇ、エポキシ系架橋剤（綜研化学社製  Ｅ−５ＸＭ）０．５ｇを添加して均一混合する。
【００３９】
得られたハードコートフィルムの粘着層を第一基板に接合してハードコートフィルムを第一基板に取り付けることにより、実施例１の画像表示用導光板を得る。
【００４０】
（実施例２）
実施例２は、ハードコートフィルムの構成のみ異なる。ハードコートフィルムの準備態様について、以下に示す。
工程用剥離フィルム（三菱ケミカル(株)製  「ＭＲＡ１００」、厚さ１００μｍ）に上述と同様の態様で離型層、ハードコート層、および粘着層を形成し、粘着層を第一基板に接合する。紫外線照射後に工程用剥離フィルムを剥離して、実施例２の画像表示用導光板を得る。
【００４１】
（比較例）
間にホログラム層が形成された第一基板および第二基板の第一基板上に、上述したハードコート層形成用の硬化性組成物を、乾燥後膜厚が５μｍとなるように塗布し、乾燥させて第一基板に直接ハードコート層を形成する。その後、紫外線を照射して比較例の画像表示用導光板を得る。
【００４２】
（参考例）
第一基板および第二基板として、アルカリガラス基板（日本電気硝子社製  ＯＡ−１０Ｇ  厚さ０．５ｍｍ）を使用する。間にホログラム層が形成された第一基板および第二基板の第一基板上に、比較例と同様の態様でハードコート層を形成し、参考例の画像表示用導光板を得る。
【００４３】
各実施例、比較例、および参考例について、以下の評価を行う。
（画像表示の鮮明度）
各例の導光板を３枚用意し、それぞれ赤色、緑色、青色の波長領域の光を回折するようにホログラム層を形成した後、３枚の導光板を積層する。積層した導光板に、画像表示装置や、表示した情報を導光板に入力する光学系、駆動電源や画像情報などを供給する回路システムを取り付けて、各例に係る画像表示装置を組み上げる。
導光板に白色の背景に文字が記載された画像を表示する。表示された画像を第一基板側から目視して、以下の３段階に感応評価する。
○（ｇｏｏｄ）：画像に虹色に見える部分がなく、文字もはっきりと見える
△（ａｖｅｒａｇｅ）：画像に虹色に見える部分がわずかに存在するが、文字ははっきりと見える
×（ｂａｄ）：画像に虹色に見える部分が明確に存在し、文字の輪郭もぼやけて見える
鮮明度の評価は、以下に示す耐傷性の評価の前後それぞれにおいて行う。実施例１、２においては、耐傷性評価後にハードコートフィルムを剥離し、新しいハードコートフィルムを取り付けた後で評価を行う。
【００４４】
（耐傷性）
各例の画像表示装置における最表面のハードコートフィルムまたはハードコート層の表面に対し、直径１１ｍｍの円柱の断面に取り付けたスチールウール＃００００を、荷重４００ｇ、１００ｍｍ／ｓｅｃで１０往復させる。その後、長さ１００ｍｍ、幅２０ｍｍの試験範囲内において、ハードコートフィルムまたはハードコート層表面の状態を観察し、以下の３段階で判定する。
〇（ｇｏｏｄ）：傷がない
△（ａｖｅｒａｇｅ）：傷本数が２０本未満
×（ｂａｄ）：傷本数が２０本以上
【００４５】
（耐落下性）
直径５０ｍｍ、重さ２３０ｇの剛球を落下させて各例の画像表示装置の最表面側に衝突させる。その後、第一基板および第二基板の割れを確認する。評価は以下の２段階とする。
〇（ｇｏｏｄ）：第一基板および第二基板のいずれにも割れを認めない。
×（ｂａｄ）：第一基板および第二基板の少なくとも一方に割れを認める。
（鉛筆硬度）
測定する表面に対して、ＪＩＳ  Ｋ５６００−５−４に準じて荷重７５０ｇで鉛筆硬度を測定する。
【００４６】
各評価の結果を表１に示す。
【００４７】
【表１】
2020126163.tif 000003
【００４８】
各実施例および比較例では、耐傷性評価においてハードコートフィルムまたはハードコート層に傷が生じる。この傷は、比較例において鮮明度を悪化させるが、各実施例ではハードコートフィルムを貼り替えることにより、鮮明度が悪化することを防げる。参考例は、耐傷性評価において傷が生じないが、耐落下性の評価においてガラス製の基板に割れを生じる。各実施例の画像表示用導光板は、耐落下性の評価において樹脂製の基板に割れを生じないため、眼鏡型のディスプレイに適用した際の安全性が高まる。
【００４９】
以上、本発明の各実施形態および実施例について説明したが、本発明の技術範囲は上記実施形態および実施例の記載に限定されるものではなく、本発明の趣旨を逸脱しない範囲において構成要素の組み合わせを変えたり、各構成要素に種々の変更を加えたり、削除したりすることが可能である。
【００５０】
本発明に係る導光板において、第二基板は樹脂製でなく、例えばガラス製であってもよい。このような構成でも、第一基板を装着者側に向けた状態で眼鏡型ディスプレイを構成する等により、軽量化が可能となり、また、装着者の安全性を高められる。
本発明に係る導光板において、第二基板にもハードコートフィルムが取り付けられてよい。この際、第一基板と第二基板とでハードコートフィルムの構成や重ね枚数等の態様が異なっていてもよい。
【産業上の利用可能性】
【００５１】
本発明は、画像表示用導光板に適用することができる。
【符号の説明】
【００５２】
１  画像表示用導光板
１０  ホログラム層
２１  第一基板（基材）
２２  第二基板
３０、１３０  ハードコートフィルム
３０Ａ、１３０Ａ  ハードコートフィルム（第一フィルム）
３０Ｂ、１３０Ｂ  ハードコートフィルム（第二フィルム）
３３  ハードコート層
【図１】
2020126163.tif 000004
【図２】
2020126163.tif 000005
【図３】
2020126163.tif 000006
【図４】
2020126163.tif 000007